ФУНКЦИОНАЛЬНОЕ ВОЛОКНО ДЛЯ ЗАЩИТЫ ОТ ПОДДЕЛКИ

1. Волокно для защиты от подделки, которое представляет собой композитное волокно сдвоенного типа из двух соединенных друг с другом компонентов, получают в виде монофиламентной нити и вводят ее во время процедуры изготовления бумаг,
где упомянутое волокно для защиты от подделки получают путем нагревания и смешивания первого ингредиента и второго ингредиента в форме крошки, изготовленной из высокомолекулярного синтетического материала, для формования из расплава с последующим внесением специального пигмента с помощью способа крашения.
2. Волокно для защиты от подделки, которое представляет собой композитное волокно сдвоенного типа из двух соединенных друг с другом компонентов, получают в виде монофиламентной нити и вводят во время процедуры изготовления бумаг,
где упомянутое волокно для защиты от подделки получают путем приготовления маточной смеси для формования из расплава, которую получают, добавляя специальный пигмент к любому из первого ингредиента и второго ингредиента в форме крошки, изготовленной из высокомолекулярного синтетического материала, с последующим нагреванием и перемешиванием, и путем нагревания и смешивания упомянутой маточной смеси с другим ингредиентом для формования из расплава с последующим внесением специального пигмента с помощью способа крашения.
3. Волокно для защиты от подделки по любому из пп.1 или 2, отличающееся тем, что упомянутый высокомолекулярный синтетический материал первого ингредиента и второго ингредиента, из которых состоят композитные волокна, выбран из сложного полиэфира, нейлона, полипропилена, полиэтилена и полиуретана, которые могут плавиться и подвергаться формованию.
4. Волокно для защиты от подделки по любому из пп.1 или 2, отличающееся тем, что в упомянутом высокомолекулярном синтетическом материале первого ингредиента и второго ингредиента, из которых состоят композитные волокна, применяется высокомолекулярный синтетический материал, в котором первый ингредиент и второй ингредиент являются одинаковыми или разными в зависимости от характера примешивания специального пигмента.
5. Волокно для защиты от подделки по любому из пп.1 или 2, отличающееся тем, что упомянутый специальный пигмент, примешиваемый к высокомолекулярному синтетическому материалу первого ингредиента и второго ингредиента, из которых состоят композитные волокна, представляет собой окрашенные пигменты, флуоресцентные пигменты, инфракрасные пигменты и т.п., и монофиламентная нить может иметь различный эффект в видимых лучах, ультрафиолетовых лучах, инфракрасных лучах и т.п.благодаря примешиванию к высокомолекулярному синтетическому материалу первого ингредиента и второго ингредиента разного специального пигмента.
6. Волокно для защиты от подделки, которое представляет собой композитное волокно сдвоенного типа из двух соединенных компонентов, получают в виде монофиламентной нити и вводят ее во время процедуры изготовления бумаг,
где упомянутое волокно для защиты от подделки можно получать таким образом, что половина боковой поверхности воспроизводит синий цвет, и другая половина боковой поверхности воспроизводит желтый цвет, путем загрузки каждой маточной смеси первого ингредиента и второго ингредиента, взятых в отношении 50:50 по массе, в экструдер для формования с последующим формованием из расплава таким образом, что диаметр волокон составляет 30 D (9 денье), где упомянутый первый ингредиент готовят в виде маточной смеси для формования из расплава, добавляя 5% по массе окрашенного пигмента фталоцианинового синего (C.I. 74160), имеющего синий цвет, к 95% по массе полиэфирной крошки из высокомолекулярного синтетического материала с последующим нагреванием и перемешиванием, и упомянутый второй ингредиент готовят в виде маточной смеси для формования из расплава, добавляя 7% по массе окрашенного пигмента - желтого диазокрасителя (C.I. 21096), имеющего желтый цвет, к 93% по массе полиэфирной крошки из высокомолекулярного синтетического материала с последующим нагреванием и перемешиванием.
7. Волокно для защиты от подделки, которое представляет собой композитное волокно сдвоенного типа из двух соединенных компонентов, получают в виде монофиламентной нити и вводят ее во время процедуры изготовления бумаг,
где упомянутое волокно для защиты от подделки можно получать таким образом, чтобы в видимых лучах воспроизводился красный цвет, в ультрафиолетовых лучах длинноволнового диапазона воспроизводился флуоресцентный красный цвет, и в ультрафиолетовых лучах коротковолнового диапазона воспроизводился флуоресцентный зеленый цвет путем загрузки каждой маточной смеси первого ингредиента и второго ингредиента, взятых в отношении 50:50 по массе, в экструдер для формования с последующим формованием из расплава таким образом, чтобы диаметр волокон составлял 30D (9 денье), где упомянутый первый ингредиент готовят в виде маточной смеси для формования из расплава, добавляя 5% по массе окрашенного и флуоресцентного пигмента родамина В (C.I. Basic Violet 10), имеющего красный цвет, к 95% по массе полиамидной (Нейлон 6, точка плавления: 250°C) крошки из высокомолекулярного синтетического материала с последующим нагреванием и перемешиванием, и упомянутый второй ингредиент готовят в виде маточной смеси для формования из расплава, добавляя 5% по массе флуоресцентного пигмента с белой внешней окраской, который воспроизводит флуоресцентный зеленый цвет в ультрафиолетовых лучах коротковолнового диапазона, к 95% по массе полиамидной крошки из высокомолекулярного синтетического материала с последующим нагреванием и перемешиванием.
8. Волокно для защиты от подделки, которое представляет собой композитное волокно сдвоенного типа из двух соединенных компонентов, получают в виде монофиламентной нити и вводят ее во время процедуры изготовления бумаг,
где упомянутое волокно для защиты от подделки можно получать таким образом, чтобы в видимых лучах воспроизводился белый цвет, в ультрафиолетовых лучах коротковолнового диапазона воспроизводился красный цвет, и в ультрафиолетовых лучах длинноволнового диапазона воспроизводился флуоресцентный зеленый цвет, путем загрузки каждой маточной смеси первого ингредиента и второго ингредиента, взятых в отношении 50:50 по массе, в экструдер для формования с последующим формованием из расплава таким образом, чтобы диаметр волокон составлял 30D (9 денье), где упомянутый первый ингредиент готовят в виде маточной смеси для формования из расплава, добавляя 5% по массе флуоресцентного пигмента с белой внешней окраской, который воспроизводит флуоресцентный синий цвет в ультрафиолетовых лучах коротковолнового диапазона, к 95% по массе полиамидной (Нейлон 6, точка плавления: 250°C) крошки из высокомолекулярного синтетического материала с последующим нагреванием и перемешиванием; и упомянутый второй ингредиент готовят в виде маточной смеси для формования из расплава, добавляя 5% по массе флуоресцентного пигмента с белой внешней окраской, который воспроизводит флуоресцентный зеленый цвет в ультрафиолетовых лучах длинноволнового диапазона, к 95% по массе полиэфирной крошки из высокомолекулярного синтетического материала с последующим нагреванием и перемешиванием.
9. Волокно для защиты от подделки, которое представляет собой композитное волокно сдвоенного типа из двух соединенных компонентов, получают в виде монофиламентной нити и вводят ее во время процедуры изготовления бумаг,
где упомянутое волокно для защиты от подделки можно получать таким образом, что в видимых лучах воспроизводится не совсем белый цвет, в ультрафиолетовых лучах длинноволнового диапазона воспроизводится красный цвет, и в диапазоне инфракрасных лучей воспроизводится черный цвет, путем загрузки каждой из маточных смесей первого ингредиента и второго ингредиента, взятых в отношении 50:50 по массе, в экструдер для формования с последующим формованием из расплава таким образом, что диаметр волокон составляет 30 D (9 денье), где упомянутый первый ингредиент готовят в виде маточной смеси для формования из расплава, добавляя 3% по массе флуоресцентного пигмента с белой внешней окраской, который воспроизводит флуоресцентный красный цвет в ультрафиолетовых лучах коротковолнового и длинноволнового диапазонов, к 97% по массе полиэфирной крошки из высокомолекулярного синтетического материала с последующим нагреванием и перемешиванием; и упомянутый второй ингредиент готовят в виде маточной смеси для формования из расплава, добавляя 5% по массе инфракрасного пигмента с коричневой внешней окраской, который поглощает инфракрасные лучи в ближнем инфракрасном диапазоне, к 95% по массе полиамидной крошки из высокомолекулярного синтетического материала с последующим нагреванием и перемешиванием.
10. Волокно для защиты от подделки, которое представляет собой композитное волокно сдвоенного типа из двух соединенных компонентов, получают в виде монофиламентной нити и вводят ее во время процедуры изготовления бумаг,
где упомянутое волокно для защиты от подделки можно получать таким образом, чтобы в видимых лучах воспроизводился красный цвет, в ультрафиолетовых лучах воспроизводился красный цвет, и в диапазоне инфракрасных лучей воспроизводился черный цвет, путем загрузки каждой маточной смеси первого ингредиента и второго ингредиента, взятых в отношении 50:50 по массе, в экструдер для формования с последующим формованием из расплава таким образом, чтобы диаметр волокон составлял 30 D (9 денье), где упомянутый первый ингредиент готовят в виде маточной смеси для формования из расплава, добавляя 5% по массе окрашенного и флуоресцентного пигмента родамина В, имеющего красный цвет, к 95% по массе полиамидной крошки из высокомолекулярного синтетического материала с последующим нагреванием и перемешиванием; и упомянутый второй ингредиент готовят в виде маточной смеси для формования из расплава, добавляя 5% по массе инфракрасного пигмента, имеющего зеленую окраску, который поглощает инфракрасные лучи в ближнем инфракрасном диапазоне, к 95% по массе полиамидной крошки из высокомолекулярного синтетического материала с последующим нагреванием и перемешиванием.
11. Функциональное волокно для защиты от подделки, отличающееся тем, что его производят, получая композитные волокна с поперечным сечением сдвоенного типа путем плавления и формования маточной смеси, по меньшей мере, двух видов, получаемых примешиванием функционального пигмента к смолам, которые отличаются друг от друга точкой плавления, с последующей термообработкой при температуре термической деформации упомянутых смол.
12. Волокно для защиты от подделки по п.11, отличающееся тем, что, по меньшей мере, один упомянутый функциональный пигмент выбран из окрашенных пигментов, флуоресцентных пигментов, инфракрасных пигментов таким образом, что он воспроизводит разную окраску в зависимости от длины волны света.
13. Волокно для защиты от подделки по п.12, отличающееся тем, что, по меньшей мере, одна из упомянутых смол, подходящих для применения, выбрана из сложного полиэфира, нейлона, полипропилена, полиэтилена и полиуретана.
14. Волокно для защиты от подделки по п.13, отличающееся тем, что упомянутая маточная смесь состоят из двух видов: первой маточной смеси и второй маточной смеси, отличающихся по температуре плавления, и упомянутую первую маточную смесь и упомянутую вторую маточную смесь можно готовить, применяя одинаковую смолу или разную смолу.
15. Волокно для защиты от подделки по п.11, отличающееся тем, что упомянутое композитное волокно получают таким образом, что оно имеет поперечное сечение сдвоенного типа, путем загрузки маточной смеси двух видов или более в каждый экструдер для формования и путем плавления и формования ее через одно сопло.
16. Волокно для защиты от подделки по п.14, отличающееся тем, что упомянутую первую маточную смесь и упомянутую вторую маточную смесь загружают в каждый экструдер для формования и затем плавят и формуют ее через одно сопло, чтобы получить волокно с поперечным сечением сдвоенного типа.
17. Волокно для защиты от подделки по любому из пп.15 или 16, отличающееся тем, что упомянутое функциональное волокно для защиты от подделки обладает специальным профилем, путем производства монофиламентной нити с помощью штапелирования упомянутого композитного волокна, подвергаемого плавлению и формованию с последующей термообработкой при температуре термической деформации упомянутых смол, или путем формования смеси упомянутых композитных волокон с проведением скручивания при постоянной длине и термообработки при температуре термической деформации упомянутых смол с последующим штапелированием волокна и получением монофиламентной нити.
18. Волокно для защиты от подделки по п.17, отличающееся тем, что упомянутый специальный профиль представляет собой "C"-тип, "O"-тип или "S"-тип.